(57)【要約】  光開始剤とアクリル化シロキサンとを含む添加剤組成物を使用したある特定の薄層エチレン性不飽和系を光硬化し、３５０ｎｍを超える波長で層に照射するための方法を開示する。例えば、添加剤組成物は、少なくとも１つのビスアシルホスフィンオキシドまたはモノアシルホスフィンオキシドおよび少なくとも１つのアクリル化シロキサンを含み、発光ダイオード（ＬＥＤ）等の可視光源を使用して硬化され得る。本プロセスは、１０ｍｉｌ（＝０．２５４ｍｍ）以下の厚さの不粘着性膜を提供する。【選択図】なし【特許請求の範囲】
【請求項１】
エチレン性不飽和重合性化合物を含む組成物を硬化させ、０．１ｍｉｌから１０ｍｉｌ（＝０．００２ｍｍから０．２５４ｍｍ）の不粘着性薄膜を調製するためのプロセスであって、
（ａ）エチレン性不飽和重合性化合物と、
（ｂ）硬化膜固体の重量を基準として、０．１重量パーセントから４重量パーセントの、少なくとも１つの光開始剤であって、
前記光開始剤（ｂ）は、少なくとも１つのモノアシルホスフィンオキシド光開始剤および／または少なくとも１つのビスアシル−ホスフィン光開始剤を含む光開始剤の混合物であるか、あるいは、
前記光開始剤（ｂ）は、少なくとも１つのモノアシルホスフィンオキシドおよび／または少なくとも１つのビスアシルホスフィン光開始剤ならびに少なくとも１つのα−ヒドロキシケトン光開始剤を含む光開始剤の混合物である、少なくとも１つの光開始剤と、
（ｃ）硬化膜固体の重量を基準として、０．５重量パーセントから３重量パーセントの、少なくとも１つのアクリル化シロキサンと、を含む組成物を調製することと、
そのように得られた組成物に、約３５０ｎｍから約６００ｎｍの波長を含む光を有する発光ダイオードからの光を照射することと、
を含むプロセス。
【請求項２】
前記組成物は、３７５ｎｍから５００ｎｍ、特に３９０ｎｍから４５０ｎｍの波長を有する光を含む光で照射される、請求項１に記載のプロセス。
【請求項３】
前記光開始剤（ｂ）および前記アクリル化シロキサン（ｃ）は、１：９の比から９：１の比で存在する、請求項１に記載のプロセス。
【請求項４】
前記光開始剤（ｂ）は、（ｉ）モノアシルホスフィンオキシドまたは（ｉｉ）ビスアシルホスフィンオキシドまたは（ｉｉｉ）少なくとも１つのモノアシルホスフィンオキシドもしくはビスアシルホスフィンオキシドを含有する光開始剤の混合物を含み、前記少なくとも１つのアクリル化シロキサン（ｃ）は、モノ−アクリル化シロキサンであり、前記光開始剤（ｂ）と前記アクリル化シロキサン（ｃ）の比は、３：１から１：１である、請求項１に記載のプロセス。
【請求項５】
前記エチレン性不飽和重合性化合物（ａ）は、少なくとも１つのアクリレートモノマー、オリゴマー、プレポリマーもしくは樹脂、または少なくとも１つの不飽和ポリエステル樹脂を含む、請求項１に記載のプロセス。
【請求項６】
照射される前記組成物は、少なくとも１つのエチレン性不飽和化合物（ａ）、少なくとも１つの光開始剤（ｂ）および少なくとも１つのアクリル化シロキサン（ｃ）に加えて、さらなる光開始剤、共開始剤、染料、顔料、および熱可塑性または熱硬化性樹脂系膜形成結合剤から選択される、少なくとも１つの追加成分（ｄ）を含む、請求項１に記載のプロセス。
【請求項７】
前記ビスアシルホスフィンオキシド光開始剤は、式Ｉ
【化１】
2011522937.tif 000013
（式中、
Ｒ50は、Ｃ1−Ｃ12アルキル、シクロヘキシル、もしくは、非置換または１個から４個のハロゲン、Ｃ1−Ｃ8アルキルＳＲ10もしくはＮ（Ｒ11）（Ｒ11）で置換されたフェニルであり、
Ｒ10、Ｒ11およびＲ12は、それぞれ互いに独立して、水素、Ｃ1−Ｃ24アルキル、Ｃ2−Ｃ24アルケニル、Ｃ3−Ｃ8シクロアルキル、フェニル、ベンジル、または、非連続的なＯ原子により１回もしくは複数回中断された、非置換またはＯＨおよび／もしくはＳＨで置換されたＣ2−Ｃ20アルキルであり、あるいは、
Ｒ11およびＲ12は、それらが結合するＮ原子と共に、ＯもしくはＳ原子またはＮＲ13を含有してもよい５員または６員環を形成し、
Ｒ13は、水素、フェニル、Ｃ1−Ｃ12アルコキシ、Ｃ1−Ｃ12アルキル、あるいは、ＯまたはＳにより１回もしくは複数回中断された、非置換またはＯＨおよび／もしくはＳＨで置換されたＣ2−Ｃ12アルキルであり、
Ｒ51およびＲ52は、それぞれ互いに独立して、Ｃ1−Ｃ8アルキルまたはＣ1−Ｃ8アルコキシであり、
Ｒ53は、水素またはＣ1−Ｃ8アルキルであり、
Ｒ54は、水素またはメチルである）の光開始剤である、請求項１に記載のプロセス。
【請求項８】
前記モノアシルホスフィンオキシド光開始剤は、式ＩＩ
【化２】
2011522937.tif 000014
（式中、
Ｒ1およびＲ2は、互いに独立して、Ｃ1−Ｃ12アルキル、ベンジル、非置換またはハロゲン、Ｃ1-Ｃ8アルキルおよび／もしくはＣ1-Ｃ8アルコキシにより１回から４回置換されたフェニル、あるいはシクロヘキシルであり、あるいは、
Ｒ1は、-ＯＲ4であり、
Ｒ3は、非置換またはＣ1-Ｃ8アルキル、Ｃ1−Ｃ8アルコキシ、Ｃ1−Ｃ8アルキルチオおよび／もしくはハロゲンにより１回から４回置換されたフェニルであり、
Ｒ4は、Ｃ1−Ｃ8アルキル、フェニルまたはベンジルである）の光開始剤である、請求項１に記載のプロセス。
【請求項９】
前記発光ダイオード源の出力は、３９０ｎｍプラスまたはマイナス３０ｎｍを中心とする、請求項１に記載のプロセス。
【発明の詳細な説明】
【技術分野】
【０００１】
長波長ＵＶまたは可視光で活性な少なくとも１つの光開始剤、例えばモノアシルホスフィンオキシドまたはビスアシルホスフィンオキシド等と、反応性シロキサン誘導体、例えばアクリル化シロキサン等との組み合わせを、エチレン性不飽和種、例えば不飽和ポリエステル樹脂またはアクリレートモノマー等、ならびに任意選択で結合剤ポリマーおよび他の成分に組み込み、次いでその製剤を光に暴露することにより、薄片を光硬化して不粘着性薄膜を生成するための方法が、本発明により提供される。可視光または長波長ＵＶ光（すなわち３９０ｎｍを超える波長の光）等の低エネルギー光は、低強度で便利に使用される。本発明の方法は、様々な基材上に不粘着性の薄膜コーティングを生成するために使用され得る。
【０００２】
参照により本明細書に組み込まれる米国特許出願公開第２００５／２３４１４５−Ａ号は、アシルホスフィンオキシド光開始剤を使用して、発光ダイオード（ＬＥＤ）光源によりある特定の厚い層のエチレン性不飽和系を光硬化するためのプロセスを開示している。米国特許出願公開第２００５／２３４１４５−Ａ号のプロセスは、例えば、アクリレート系の厚いコーティング、厚いゲルコート、厚い複数層複合材または厚い接着剤層の製造に有用である。厚いコーティングは、約１０ｍｉｌ［＝約０．２５ｍｍ］、例えば１０ｍｉｌ超から約３０ｍｉｌ［＝約０．７６ｍｍ］までである。
【０００３】
しかしながら、薄片、例えば約１０ｍｉｌ［＝約０．２５ｍｍ］未満の膜つまりコーティングの光硬化には問題がある。雰囲気中に存在する酸素がコーティングの表面で光励起により生成される反応種をクエンチする酸素阻害が、不粘着性表面の形成において問題であると認識されている。薄いコーティングは、概して、酸素阻害の効果を増大し得る表面として考えることができる。
【０００４】
この制限において、望ましくない過度の表面粘着性が見られるため、米国特許出願公開第２００５／２３４１４５−Ａ号のプロセスは、薄片硬化を完全に満足させることはない。そこで使用されているモノ−およびビスアシル−ホスフィンオキシドは、優れた全硬化能で知られているが、表面硬化能は限られているか、または低い。確かに、ゲルコートは、良好な全硬化を有する必要があることを主な理由として、ビスアシル−ホスフィンオキシド（ＢＡＰＯ）を好ましい光開始剤として使用するように製剤化されるが、粘着性表面（または不完全表面硬化）を有し、ゲルコートはラミネートに結合してしまう。
【０００５】
また、現在では、ＬＥＤアレイ機器により生成されるような可視光または長波長ＵＶ光（３９５ｎｍ）は、酸素除去雰囲気を伴わない限り、標準的ＵＶ硬化性コーティング製剤の薄片硬化（２〜１０ｍｉｌ厚［０．０５〜０．２５ｍｍ］）には使用されない。酸素除去は、低い光束および薄片硬化条件下で見られる阻害効果を排除するために必要である。
【０００６】
本発明は、薄膜、例えば厚さ１０ｍｉｌ［０．２５ｍｍ］未満の膜、または厚さ０．２０ｍｍもしくは０．１５ｍｍ未満の膜を光硬化するための方法を提供する。添加剤組成物、例えば、モノアシルホスフィンオキシドおよび／またはビスアシルホスフィンオキシドならびにアクリル化シロキサンは、ＬＥＤまたは他の可視光源を使用した迅速な完全硬化を可能にする。したがって、この能力は、費用を要する酸素除去の使用を排除し、ベンゾフェノンおよび／またはアミンの使用等、当技術分野において現在実践されている他の方法よりも効果的である。添加剤組成物は、様々な光硬化性の系に容易に込みこまれ、優れた耐久性、良好な表面特性（高い耐溶剤性、高い光沢、高い硬度および平滑性）、ならびに基材への優れた接着性を提供する。本発明は、低光度可視光暴露での表面粘着性を克服することにより、可視光硬化機器を使用した、例えばインク、コーティング、および接着剤の硬化に特に有用である。
【０００７】
本発明の実践において、広範囲の光源を使用することができるが、省エネルギーを提供すると共に、高エネルギーＵＶ光により引き起こされる膜または基材への損傷の可能性を防止する、３９０ｎｍ以上の波長を有する低強度の光源、例えば可視光を使用して、良好な結果が達成される。例えば、本発明の方法は、約３９５ｎｍを中心とした近可視／可視発光を有するＬＥＤアレイ、または蛍光灯からの可視光を使用した、不飽和ポリエステルを含む膜形成製剤の硬化に非常に効果的である。
【発明の概要】
【発明が解決しようとする課題】
【０００８】
本発明の主題は、エチレン性不飽和重合性化合物を含む組成物を硬化させ、０．１ｍｉｌから１０ｍｉｌ（＝０．００２ｍｍから０．２５ｍｍ）の不粘着性薄膜を調製するためのプロセスであって、
１）
（ａ）  エチレン性不飽和重合性化合物と、
（ｂ）  硬化膜固体の重量を基準として、０．１重量パーセントから４重量パーセントの、少なくとも１つの光開始剤であって、
（ｃ）  硬化膜固体の重量を基準として、０．５重量パーセントから３重量パーセントの、少なくとも１つのアクリル化シロキサンと、を含む組成物を調製することと、
２）そのように得られた組成物に、約３５０ｎｍから約６００ｎｍの波長を含む光を照射することと、を含むプロセスである。
【０００９】
光開始剤（ｂ）は、例えば、アシルホスフィンオキシド光開始剤であり、アクリル化シロキサン（ｃ）は、例えば、単官能性アクリレートシロキサンである。
【００１０】
上記組成物の照射は、例えば、約３５０ｎｍから約６００ｎｍ、例えば約３７５ｎｍから約５００ｎｍ、例えば約３９０ｎｍから約４５０ｎｍの波長を含む光、例えば蛍光灯からの可視光または発光ダイオード源からの照射等で行われる。
【００１１】
本発明のプロセスにより得られる膜は、約０．１ｍｉｌ［０．００２ｍｍ］から約１０ｍｉｌ［０．２５ｍｍ］、例えば約０．５ｍｉｌ［０．０１３ｍｍ］から約１０ｍｉｌ［０．２５ｍｍ］、例えば約１ｍｉｌ［０．０２５ｍｍ］から約５ｍｉｌ［０．１３ｍｍ］；または、例えば０．００２ｍｍから０．２０ｍｍ、例えば０．００２ｍｍから０．１５ｍｍ、例えば０．０１３ｍｍから０．２０ｍｍ、０．０１３ｍｍから０．１５ｍｍ、例えば０．０２５ｍｍから０．１３ｍｍの厚さ（硬化後）を有する。
【００１２】
上記組成物の光開始剤（ｂ）は、約３５０ｎｍを超える光の波長で活性な光開始剤であり、例えば、光開始剤は、約３９０ｎｍを超える光の波長で活性であり、例えば、光開始剤は、可視光の波長で活性である。そのような光開始剤は、モノアシルホスフィンオキシドおよびビスアシルホスフィンオキシド、赤方偏移フェニルグリオキシレート、赤方偏移ベンゾフェノン、イソプロピルチオキサントンならびにアルファアミノケトンを含む。
【００１３】
有利には、上記組成物は、少なくとも１つのモノアシルホスフィンオキシド光開始剤または少なくとも１つのビスアシルホスフィン光開始剤を含む。モノアシルホスフィンオキシドおよびビスアシルホスフィンオキシド光開始剤の混合物もまた、光開始剤（ｂ）として有利に使用される。複数のモノアシルホスフィンオキシド光開始剤または一つのビスアシルホスフィン光開始剤を使用することができる。
【００１４】
また、有利には、モノアシルホスフィンオキシドまたはビスアシルホスフィンオキシド光開始剤と、α−ヒドロキシケトン光開始剤との混合物が、光開始剤（ｂ）として使用される。
【００１５】
同様に、モノアシルホスフィンオキシド、ビスアシルホスフィンオキシドおよびα−ヒドロキシケトン光開始剤の混合物が、光開始剤（ｂ）として使用される。
【００１６】
したがって、本発明の主題は、光開始剤（ｂ）が、少なくとも１つのモノ−アシルホスフィンオキシドおよび／または少なくとも１つのビス−アシルホスフィン光開始剤ならびに少なくとも１つのα−ヒドロキシケトン光開始剤を含む光開始剤の混合物である、上述のプロセスである。
【００１７】
本発明のアクリル化シロキサン（ｃ）は、例えば、スリップ剤または平滑剤として頻繁に使用される既知の市販の製品である。単官能性および多官能性アクリル化シロキサンが知られており、使用することができる。例えば、市販の材料ＥＦＫＡ（登録商標）３８８３は、本発明のプロセスにおいて有用な単官能性アクリレートシロキサンである。ＥＦＫＡ（登録商標）製品は、Ｃｉｂａ  Ｉｎｃ．から提供されている。しかしながら、他の市販の製品、例えば、Ｂｙｋ  Ｉｎｃ．からＢＹＫの商品名で提供されているスリップ剤または平滑剤もまた、使用することができる。
【００１８】
モノアシルホスフィンオキシド光開始剤およびビスアシルホスフィン光開始剤もまた市販されている。モノアシルホスフィンオキシド光開始剤とビスアシルホスフィン光開始剤との混合物も市販されており、またモノ−またはビスアシルホスフィンオキシドと他のクラスの光開始剤の化合物との混合物も市販されている。
【００１９】
さらに、モノアシルホスフィンオキシド光開始剤およびビスアシルホスフィン光開始剤の調製は、当業者に知られており、例えば、米国特許第４２９８７３８号または国際公開第００／３２６１２号に開示されている。
【００２０】
本発明の「添加剤パッケージ」または「添加剤組成物」は、少なくとも１つの光開始剤（ｂ）と少なくとも１つのアクリル化シロキサン（ｃ）との組み合わせである。例えば、添加剤組成物は、比が約１：９から約９：１の（アシルホスフィンオキシド）光開始剤（ｂ）および（反応性）アクリル化シロキサン（ｃ）から構成され得る。
【００２１】
本発明の主題はまた、光開始剤（ｂ）が、（ｉ）モノ−アシルホスフィンオキシドまたは（ｉｉ）ビス−アシルホスフィンオキシドまたは（ｉｉｉ）少なくとも１つのモノ−アシルホスフィンオキシドもしくはビス−アシルホスフィンオキシドを含有する光開始剤の混合物を含み、少なくとも１つのアクリル化シロキサン（ｃ）が、モノ−アクリル化シロキサンであり、光開始剤（ｂ）とアクリル化シロキサン（ｃ）の比が、３：１から１：１である、上記のプロセスである。
【００２２】
「アシルホスフィンオキシド光開始剤」という用語は、本発明の文脈において、モノアシルホスフィンオキシド光開始剤およびビスアシルホスフィンオキシド光開始剤の両方を表す。
【００２３】
市販の材料で構成される添加剤組成物の例には、光開始剤として３部のＩＲＧＡＣＵＲＥ（登録商標）２１００およびアクリル化シロキサンとして１部のＥＦＫＡ（登録商標）３８８３、２部のＩＲＧＡＣＵＲＥ（登録商標）８１９および１部のＥＦＫＡ（登録商標）３８８３が含まれる。
【００２４】
ＩＲＧＡＣＵＲＥ（登録商標）２１００および／またはＩＲＧＡＣＵＲＥ（登録商標）８１９は、可視光活性光開始剤を含有する、光退色性アシルホスフィンオキシド光開始剤である。（ＩＲＧＡＣＵＲＥおよびＥＦＫＡは、Ｃｉｂａ  Ｉｎｃ．の商品名である。）
【００２５】
アシルホスフィンオキシド光開始剤は、例えば、米国特許第４３２４７４４号、米国特許第４７３７５９３号、米国特許第５９４２２９０号、米国特許第５５３４５５９号、米国特許第６０２０５２８号、米国特許第６４８６２２８号および米国特許第６４８６２２６号に開示されており、これらの関連した開示は、参照により本明細書に組み入れられる。
【００２６】
ビスアシルホスフィンオキシド光開始剤は、式Ｉ
【００２７】
【化１】
2011522937.tif 000002
【００２８】
（式中、
Ｒ50は、Ｃ1−Ｃ12アルキル、シクロヘキシル、あるいは、非置換または１個から４個のハロゲン、Ｃ1−Ｃ8アルキル、ＳＲ10もしくはＮ（Ｒ11）（Ｒ12）で置換されたフェニルであり、
Ｒ10、Ｒ11およびＲ12は、それぞれ互いに独立して、水素、Ｃ1−Ｃ24アルキル、Ｃ2−Ｃ24アルケニル、Ｃ3−Ｃ8シクロアルキル、フェニル、ベンジル、または、非連続的なＯ原子により１回もしくは複数回中断された、非置換またはＯＨおよび／もしくはＳＨで置換されたＣ2−Ｃ20アルキルであり、あるいは、Ｒ11およびＲ12は、それらが結合するＮ原子と共に、ＯもしくはＳ原子またはＮＲ13を含有してもよい５員もしくは６員環を形成し、
Ｒ13は、水素、フェニル、Ｃ1−Ｃ12アルコキシ、Ｃ1−Ｃ12アルキル、あるいは、ＯまたはＳにより１回もしくは複数回中断された、非置換またはＯＨおよび／もしくはＳＨで置換されたＣ2−Ｃ12アルキルであり、
Ｒ51およびＲ52は、それぞれ互いに独立して、Ｃ1−Ｃ8アルキルまたはＣ1−Ｃ8アルコキシであり、
Ｒ53は、水素またはＣ1−Ｃ8アルキルであり、
Ｒ54は、水素またはメチルである）の光開始剤である。
【００２９】
例えば、Ｒ50は、Ｃ2−Ｃ10アルキル、シクロヘキシル、あるいは、非置換または１個から４個のＣ1−Ｃ4アルキル、ＣｌもしくはＢｒで置換されたフェニルである。
別の実施形態は、Ｒ50が、Ｃ3−Ｃ8アルキル、シクロヘキシル、あるいは、非置換またはＣ1−Ｃ4アルキルにより２−位、３−位、４−位もしくは２，５−位で置換されたフェニルである場合である。
【００３０】
例えば、Ｒ50は、Ｃ4−Ｃ12アルキルまたはシクロヘキシルであり、Ｒ51およびＲ52は、それぞれ互いに独立して、Ｃ1−Ｃ8アルキルまたはＣ1−Ｃ8アルコキシであり、Ｒ53は、水素またはＣ1−Ｃ8アルキルである。
【００３１】
例えば、Ｒ51およびＲ52は、Ｃ1−Ｃ4アルキルまたはＣ1−Ｃ4アルコキシであり、Ｒ53は、水素またはＣ1−Ｃ4アルキルである。
【００３２】
別の実施形態は、Ｒ51およびＲ52が、メチルまたはメトキシであり、Ｒ53が、水素またはメチルである場合である。
【００３３】
例えば、Ｒ51、Ｒ52およびＲ53は、メチルである。
【００３４】
別の実施形態は、Ｒ51、Ｒ52およびＲ53が、メチルであり、Ｒ54が水素である場合である。
【００３５】
別の実施形態は、Ｒ50がＣ3−Ｃ8アルキルである場合である。
【００３６】
例えば、Ｒ51およびＲ52は、メトキシであり、Ｒ53およびＲ54は、水素であり、Ｒ50は、イソオクチルである。
【００３７】
例えば、Ｒ50は、イソブチルである。
【００３８】
例えば、Ｒ50は、フェニルである。
【００３９】
本発明のビスアシルホスフィンオキシド光開始剤は、例えば、ビス（２，４，６−トリメチルベンゾイル）−フェニルホスフィンオキシド（ＣＡＳ＃１６２８８１−２６−７）またはビス（２，４，６−トリメチルベンゾイル）−（２，４−ビスペンチルオキシフェニル）ホスフィンオキシドである。
【００４０】
モノアシルホスフィンオキシド光開始剤は、式ＩＩ
【００４１】
【化２】
2011522937.tif 000003
【００４２】
（式中、
Ｒ1およびＲ2は、互いに独立して、Ｃ1−Ｃ12アルキル、ベンジル、非置換またはハロゲン、Ｃ1−Ｃ8アルキルおよび／もしくはＣ1−Ｃ8アルコキシにより１回から４回置換されたフェニル、あるいはシクロヘキシルであり、あるいは、Ｒ1は、−ＯＲ4であり、
Ｒ3は、非置換またはＣ1−Ｃ8アルキル、Ｃ1−Ｃ8アルコキシ、Ｃ1−Ｃ8アルキルチオおよび／もしくはハロゲンにより１回から４回置換されたフェニルであり、
Ｒ4は、Ｃ1−Ｃ8アルキル、フェニルまたはベンジルである）の光開始剤である。
【００４３】
例えば、Ｒ1は、−ＯＲ4またはフェニルである。
【００４４】
例えば、Ｒ2は、非置換またはハロゲン、Ｃ1−Ｃ8アルキルおよび／もしくはＣ1−Ｃ8アルコキシにより１回から４回置換されたフェニルである。
【００４５】
例えば、Ｒ3は、非置換またはＣ1−Ｃ8アルキルで１回から４回置換されたフェニルである。
【００４６】
例えば、Ｒ1およびＲ2は、両方ともフェニルである。
【００４７】
例えば、本発明のモノアシルホスフィンオキシドは、２，４，６−トリメチルベンゾイルエトキシフェニルホスフィンオキシド（ＣＡＳ＃８４４３４−１１−７）または２，４，６−トリメチルベンゾイルジフェニルホスフィンオキシド（ＣＡＳ＃１２７０９０−７２−６）である。
【００４８】
本発明のプロセスは、さらなる光開始剤、例えば式ＩＩＩ
【００４９】
【化３】
2011522937.tif 000004
【００５０】
（式中、
Ｒ11およびＲ12は、互いに独立して、水素、Ｃ1−Ｃ6アルキル、フェニル、Ｃ1−Ｃ6アルコキシ、
ＯＳｉＲ16（Ｒ17）2または−Ｏ（ＣＨ2ＣＨ2Ｏ）q−Ｃ1−Ｃ6アルキルであり、あるいは、
Ｒ11およびＲ12は、それらが結合している炭素原子と共に、シクロヘキシル環を形成し、
ｑは、１から２０の数であり、
Ｒ13は、ＯＨであり、
Ｒ14は、水素、Ｃ1−Ｃ18アルキル、Ｃ1−Ｃ12ヒドロキシアルキル、Ｃ1−Ｃ18アルコキシ、−ＯＣＨ2ＣＨ2−ＯＲ15、−ＣＨ＝ＣＨ2、−Ｃ（ＣＨ3）＝ＣＨ2であるか、または
【００５１】
【化４】
2011522937.tif 000005
であり、
ｘは、０または１であり、
ｎは、２から１０の数であり、
Ｒ15は、水素、−ＣＯＣＨ＝ＣＨ2または−ＣＯＣ（ＣＨ3）＝ＣＨ2であり、
Ｒ16およびＲ17は、互いに独立して、Ｃ1−Ｃ8アルキルまたはフェニルであり、
Ｇ3およびＧ4は、互いに独立して、ポリマー構造の末端基、好ましくは水素またはメチルである）のα−ヒドロキシケトン光開始剤を使用し得る。
【００５２】
興味あるα−ヒドロキシケトン光開始剤は、Ｒ11およびＲ12が、互いに独立して、水素、Ｃ1−Ｃ6アルキルまたはフェニルであるか、あるいはＲ11およびＲ12が、それらが結合している炭素原子と共に、シクロヘキシル環を形成し、Ｒ13が、ＯＨであり、Ｒ14が、水素、Ｃ1−Ｃ12アルキル、Ｃ１-Ｃ12アルコキシ、−ＯＣＨ2ＣＨ2ＯＲ15、−Ｃ（ＣＨ3）＝ＣＨ2であるか、または、
【００５３】
【化５】
2011522937.tif 000006
であるものである。
【００５４】
例えば、α−ヒドロキシケトン光開始剤として好適なのは、Ｒ11およびＲ12が、互いに独立して、メチルまたはエチルであるか、あるいはＲ11およびＲ12が、それらが結合している炭素原子と共に、シクロヘキシル環を形成し、Ｒ13が、ＯＨであり、Ｒ14が、水素、Ｃ1−Ｃ4アルキル、Ｃ1−Ｃ4アルコキシまたは−ＯＣＨ2ＣＨ2ＯＨであるα−ヒドロキシケトン光開始剤である。
【００５５】
また、Ｒ14が、
【００５６】
【化６】
2011522937.tif 000007
である化合物もまた興味深い。
【００５７】
さらに、式Ｉ（式中、Ｒ14は、
【００５８】
【化７】
2011522937.tif 000008
である）のオリゴマーα−ヒドロキシケトン光開始剤が興味深い。
【００５９】
例えば、好適なα−ヒドロキシケトン光開始剤は、α−ヒドロキシシクロヘキシルフェニルケトン、
２−ヒドロキシ−２−メチル−１−フェニルプロパノン、
２−ヒドロキシ−２−メチル−１−（４−イソプロピルフェニル）プロパノン、２−ヒドロキシ−２−メチル−１−（４−ドデシルフェニル）プロパノン、
２−ヒドロキシ−１−｛４−［４−（２−ヒドロキシ−２−メチル−プロピオニル）−ベンジル］−フェニル｝−２−メチル−プロパン−１−オンおよび２−ヒドロキシ−２−メチル−１−［（２−ヒドロキシエトキシ）フェニル］プロパノンである。
【００６０】
本発明のα−ヒドロキシケトン光開始剤は、例えば、α−ヒドロキシシクロヘキシルフェニルケトンまたは２−ヒドロキシ−２−メチル−１−フェニル−１−プロパノンである。
【００６１】
直鎖または分岐鎖アルキルは、例えば、メチル、エチル、プロピル、イソプロピル、ブチル、イソブチル、ｓｅｃ−ブチル、ｔｅｒｔ−ブチル、ペンチル、イソペンチル、イソオクチル、ヘキシル、ヘプチル、オクチル、ノニル、デシルまたはドデシルである。同様に、アルコキシまたはアルキルチオは、同じ直鎖または分岐鎖のものである。
【００６２】
好適な光開始剤ブレンド（ＰＩブレンド）は、例えば、米国特許第６０２０５２８号および２００３年８月２９日出願の米国特許出願公開第６０／４９８，８４８号に記載されており、この特許および特許出願の開示は、参照により本明細書に組み込まれる。
【００６３】
本発明のＰＩ（光開始剤）ブレンドは、例えば、ビス（２，４，６−トリメチルベンゾイル）フェニルホスフィンオキシド（ＣＡＳ＃１６２８８１−２６−７）および２，４，６，−トリメチルベンゾイルエトキシフェニルホスフィンオキシド（ＣＡＳ＃８４４３４−１１−７）の、重量比約１：１１、１：１０、１：９、１：８または１：７の混合物である。
【００６４】
別の特に好適なＰＩブレンドは、ビス（２，４，６−トリメチルベンゾイル）フェニルホスフィンオキシド、２，４，６，−トリメチルベンゾイルエトキシフェニルホスフィンオキシドおよび２−ヒドロキシ−２−メチル−１−フェニル−１−プロパノン（ＣＡＳ＃７４７３−９８−５）の、例えば重量比約３：１：１５または３：１：１６または４：１：１５または４：１：１６の混合物である。
【００６５】
別の好適なＰＩブレンドは、ビス（２，４，６−トリメチルベンゾイル）フェニルホスフィンオキシドおよび２−ヒドロキシ−２−メチル−１−フェニル−１−プロパノンの、例えば重量比約１：３、１：４または１：５の混合物である。
【００６６】
本発明による別の好適な光開始剤（ｂ）または（ｄ）は、例えば、他のモノ−またはビスアシルホスフィンオキシド、例えばジフェニル−２，４，６−トリメチルベンゾイルホスフィンオキシドまたはビス（２，６−ジメトキシベンゾイル）−２，４，４−トリメチルペンチルホスフィンオキシド；α−ヒドロキシケトン、例えば１−ヒドロキシシクロヘキシルフェニルケトンまたは２−ヒドロキシ−１−［４−（２−ヒドロキシエトキシ）フェニル］−２−メチル−１−プロパノン；α−アミノケトン、例えば２−メチル−１−［４−（メチルチオ）フェニル］−２−（４−モルホリニル）−１−プロパノン、２−ベンジル−２−（ジメチルアミノ）−１−［４−（４−モルホリニル）フェニル］−１−ブタノン、２−（４−メチルベンジル−２−（ジメチルアミノ）−１−［４−（４−モルホリニル）フェニル］−１−ブタノンまたは２−ベンジル−２−（ジメチルアミノ）−１−［３，４−ジメトキシフェニル］−１−ブタノン；ベンゾフェノン、例えばベンゾフェノン、２，４，６−トリメチルベンゾフェノン、４−メチルベンゾフェノン、２−メチルベンゾフェノン、２−メトキシカルボニルベンゾフェノン、４，４’−ビス（クロロメチル）ベンゾフェノン、４−クロロベンゾフェノン、４−フェニルベンゾフェノン、４，４’−ビス（ジメチルアミノ）ベンゾフェノン、４，４’−ビス（ジエチルアミノ）ベンゾフェノン、メチル２−ベンゾイルベンゾエート、３，３’−ジメチル−４−メトキシベンゾフェノン、４−（４−メチルフェニルチオ）ベンゾフェノン、２，４，６−トリメチル−４’−フェニル−ベンゾフェノンまたは３−メチル−４’−フェニル−ベンゾフェノン；ケタール化合物、例えば２，２−ジメトキシ−１，２−ジフェニル−エタノン；およびモノマー性またはダイマー性フェニルグリオキシル酸エステル、例えばメチルフェニルグリオキシル酸エステル、５，５’−オキソジ（エチレンオキシジカルボニルフェニル）または１，２−（ベンゾイルカルボキシ）エタンである。
【００６７】
本発明による他の好適な光開始剤は、アシルホスフィンオキシド光開始剤を含む、または含まない、例えば、参照によりその開示が本明細書に組み込まれる米国特許第６５９６４４５号または米国特許出願公開第２００４−０１７０９２４−Ａ号に記載のようなオキシムエステルである。好適なオキシムエステル光開始剤は、例えば、
【００６８】
【化８】
2011522937.tif 000009
である。
【００６９】
アシルホスフィンオキシド光開始剤を含む、または含まない、本発明による好適な光開始剤の別のクラスは、例えば、参照によりその開示が本明細書組み込まれる米国特許第６０４８６６０号に記載のようなフェニルグリオキシレート等である。例えば、式
【００７０】
【化９】
2011522937.tif 000010
【００７１】
（式中、
Ｒ90は、Ｃ1−Ｃ4アルキル、特にメチルであるか、または
【００７２】
【化１０】
2011522937.tif 000011
であり、
Ｙは、Ｃ1−Ｃ12アルキレン、シクロヘキシレン、シクロヘキシレンにより１回もしくは複数回中断されたＣ2−Ｃ40アルキレン、Ｏ、Ｓ、またはＮＲ30であり、Ｒ30は、水素、Ｃ1−Ｃ12アルキルまたはフェニルであり、好ましくは、ＹはＣＨ2ＣＨ2−Ｏ−ＣＨ2ＣＨ2である）のフェニルグリオキサレートである。
【００７３】
組成物中の所与の量の光開始剤は、光開始剤（ｂ）および任意選択の光開始剤（ｄ）の両方を指し、換言すると、すべての光開始剤の合計を指す。
【００７４】
好適な光開始剤は市販されており、特にＣｉｂａ  Ｉｎｃ．からＩＲＧＡＣＵＲＥ（登録商標）、ＤＡＲＯＣＵＲ（登録商標）の商品名で、またはＬａｍｂｅｒｔｉ  ＳＡからＥＳＡＣＵＲＥ（登録商標）の商品名で提供されている。
【００７５】
本発明の光硬化薄膜は、例えば、コーティングまたは接着剤、例えば、金属、プラスチック、木材、複合材料またはガラス用のコーティングである。
【００７６】
薄いコーティングは、約１０ｍｉｌ［＝約０．２５ｍｍ］未満、例えば約０．１ｍｉｌから約１０ｍｉｌ［＝約０．７６ｍｍ］である。該コーティングは、例えば、約９ｍｉｌ［０．２３ｍｍ］、８ｍｉｌ［０．２ｍｍ］、７ｍｉｌ［０．１８ｍｍ］、６ｍｉｌ［０．１５ｍｍ］、５ｍｉｌ［０．１３ｍｍ］、４ｍｉｌ［０．１ｍｍ］、３ｍｉｌ［０．０７５ｍｍ］、２ｍｉｌ［０．０５ｍｍ］または１ｍｉｌ［０．０２５ｍｍ］未満である。
【００７７】
本発明の接着剤は、例えば、積層用、構造感応性または感圧性接着剤、例えば感圧性ホットメルト接着剤において使用される。
【００７８】
前記接着剤は、ホットメルト接着剤であっても、また同様に水系接着剤または溶剤系接着剤であってもよい。特に好適なのは、感圧性接着剤、例えばＵＶ硬化性ホットメルト感圧性接着剤である。前記接着剤は、例えば、少なくとも１つのゴム成分、粘着付与剤としての少なくとも１つの樹脂成分、および少なくとも１つの油成分を、例えば重量比３０：５０：２０で含む。好適な粘着付与剤は、天然または合成樹脂である。当業者は、好適な対応化合物および好適な油成分またはゴムを認識している。
【００７９】
光重合を促進するために、アミン、例えばトリエタノールアミン、Ｎ−メチルジエタノールアミン、エチルｐ−ジメチルアミノベンゾエートまたはミヒラー・ケトン等を添加することが可能である。アミンの作用は、ベンゾフェノン型の芳香族ケトンの添加により強化することができる。酸素スカベンジャーとして使用可能なアミンの例は、欧州特許第３３９８４１−Ａ号に記載のような置換Ｎ，Ｎ−ジアルキルアニリンである。さらなる促進剤、共開始剤および自己酸化剤は、例えば欧州特許出願公開第４３８１２３−Ａ号および英国許出願公開第２１８０３５８−Ａ号に記載のような、チオール、チオエーテル、ジスルフィドおよびホスフィンである。
【００８０】
また、光重合は、スペクトル感度を偏移させるまたは広げる感光剤の添加により促進され得る。これらは、特に、芳香族カルボニル化合物、例えばベンゾフェノン誘導体、チオキサントン誘導体、アントラキノン誘導体および３−アシルクマリン誘導体、さらに３−（アロイルメチレン）チアゾリン、さらにエオシン、ローダミンおよびエリトロシン染料である。
【００８１】
硬化手順は、特に、染色された（例えば二酸化チタンで）組成物により、さらに、温熱条件下でフリーラジカルを形成する成分、例えば、２，２’−アゾビス（４−メトキシ−２，４−ジメチルバレロニトリル）、トリアゼン、ジアゾスルフィド、ペンタアザジエン等のアゾ化合物、または、米国特許第４７５３８１７号に記載のように、過酸化水素またはペルオキシカーボネート、例えばｔ−ブチルヒドロペルオキシド等のペルオキシ化物等を添加することにより、補助され得る。
【００８２】
また、新規な組成物は、例えば成分（ｄ）として、光還元性染料、例えばキサンテン、ベンゾキサンテン、ベンゾチオキサンテン、チアジン、ピロニン、ポルフィリンもしくはアクリジン染料、および／または、放射線により開裂可能なトリハロメチル化合物を含み得る。同様の組成物は、例えば、米国特許第５２２９２５３号に記載されている。
【００８３】
本発明における硬化に使用される光源は、源から放出された光が３５０ｎｍを超える波長を有する光を含有する限り、ＵＶ硬化において一般に使用される既知の光源、例えばＵＶランプ、高強度可視光源、レーザ、蛍光ランプ、ＬＥＤアレイ等であってもよい。
【００８４】
本発明の具体的一実施形態において、低強度の可視光または近可視光、すなわち３７０ｎｍ以上または３９０ｎｍ以上の波長を有する光が使用される。
【００８５】
本発明の一実施形態は、可視光を含む光を放出する蛍光灯またはＬＥＤ光源を使用する。具体的一実施形態は、ＬＥＤ光源を使用する。
【００８６】
本発明によるＬＥＤ光源は、低い熱で動作する。例えば、ＬＥＤ光源は、約３９０ｎｍプラスまたはマイナス３０ｎｍ、約２５０ｍＷ／ｃｍ2で動作する。これらのＬＥＤ光源は、低い熱、例えば、大気圧下での樹脂中の揮発性物質の沸点（ｂｐ）未満、例えばスチレンのｂｐ未満で動作する。
【００８７】
発光ダイオード光源は、例えば歯科用途に使用されている。例えば、米国特許出願公開第２００２−１１３２１７−Ａ号、米国特許出願公開第２００２−１１５０３７−Ａ号、および米国特許出願公開第２００１−０４６６５２−Ａ号、カナダ特許第２３３２１９０号、日本国特許出願公開第２０００−２７１１５５−Ａ号、米国特許第６２００１３４号および米国特許第６１５９００５号、欧州特許第７８０１０４号、欧州特許第７８０１０３号、米国特許第５３１６４７３号および米国特許第６００７９６５号に記載されている。上記特許出願および特許の関連する開示は、参照により本明細書に組み込まれる。
【００８８】
エチレン性不飽和重合性化合物（ａ）は、１個または複数のオレフィン二重結合を含有し得る。それらは、低分子（モノマー性）または高分子（オリゴマー性またはポリマー性）化合物であってもよい。具体的実施形態において、不飽和重合性化合物は、不飽和ポリエステルモノマー、オリゴマーまたはポリマーを含む。
【００８９】
好ましくは、エチレン性不飽和重合性化合物（ａ）は、少なくとも１つのアクリレートモノマー、オリゴマー、プレポリマーもしくは樹脂、または少なくとも１つの不飽和ポリエステル樹脂を含む。
【００９０】
１個の二重結合を含有するモノマーの典型例は、アルキルまたはヒドロキシアルキルアクリレートまたはメタクリレート、例えばメチル、エチル、ブチル、２−エチルヘキシルおよび２−ヒドロキシエチルアクリレート、イソボルニルアクリレート、ならびにメチルおよびエチルメタクリレートである。これらのモノマーのさらなる例は、アクリロニトリル、アクリルアミド、メタクリルアミド、Ｎ−置換（メタ）アクリルアミド、酢酸ビニル等のビニルエステル、イソブチルビニルエーテル等のビニルエーテル、スチレン、アルキルスチレン、ハロスチレン、Ｎ−ビニルピロリドン、塩化ビニルおよび塩化ビニリデンである。
【００９１】
複数の二重結合を含有するモノマーの例は、エチレングリコールジアクリレート、プロピレングリコールジアクリレート、ネオペンチルグリコールジアクリレート、ヘキサメチレングリコールジアクリレート、ビスフェノールＡジアクリレート、４，４’−ビス（２−アクリロイルオキシエトキシ）ジフェニルプロパン、トリメチロールプロパントリアクリレート、ペンタエリスリトールトリアクリレートおよびテトラアクリレート、ペンタエリスリトールジビニルエーテル、ビニルアクリレート、ジビニルベンゼン、ジビニルスクシネート、ジアリルフタレート、トリアリルホスフェート、トリアリルイソシアヌレートまたはトリス（２−アクリロイルエチル）イソシアヌレートである。高分子量（オリゴマー性）多価不飽和化合物の例は、アクリル化エポキシ樹脂、アクリル化ポリエーテル、アクリル化ポリウレタンおよびアクリル化ポリエステルである。不飽和オリゴマーのさらなる例は、通常マレイン酸、フタル酸および１つもしくは複数のジオールから調製され、約５００を超える分子量を有する不飽和ポリエステル樹脂である。この種の不飽和オリゴマーは、プレポリマーとしても知られる。
【００９２】
不飽和化合物の典型例は、エチレン性不飽和カルボン酸とポリオールまたはポリエポキシドとのエステル、およびエチレン性不飽和基を鎖中もしくは側基中に含有するポリマーであり、不飽和ポリエステル、ポリアミドおよびポリウレタンならびにこれらのコポリマー、ポリブタジエンおよびブタジエンコポリマー、ポリイソプレンおよびイソプレンコポリマー、側鎖中に（メタ）アクリル基を含有するポリマーおよびコポリマー、さらに１つまたは複数のそのようなポリマーの混合物を含む。
【００９３】
不飽和カルボン酸の実例は、アクリル酸、メタクリル酸、クロトン酸、イタコン酸、桂皮酸、リノレン酸またはオレイン酸等の不飽和脂肪酸である。
【００９４】
好適なポリオールは、芳香族、脂肪族および脂環式ポリオールである。芳香族ポリオールは、典型的には、ヒドロキノン、４，４’−ジヒドロキシジフェニル、２，２−ビス（４−ヒドロキシフェニル）プロパン、ならびにノボラックおよびクレゾールである。ポリエポキシドは、前述のポリオールに基づく、例えば芳香族ポリオールおよびエピクロロヒドリンに基づくポリエポキシドである。さらなる好適なポリオールは、ポリマー鎖または側基内にヒドロキシル基を含有するポリマーおよびコポリマー、例えば、ポリビニルアルコールおよびそのコポリマー、またはヒドロキシアルキルポリメタクリレートもしくはそのコポリマーである。他の好適なポリオールは、ヒドロキシル末端基を保有するオリゴエステルである。
【００９５】
脂肪族および脂環式ポリオールの実例は、例えば２個から１２個の炭素原子を含有するアルキレンジオールであり、エチレングリコール、１，２−または１，３−プロパンジオール、１，２−、１，３−または１，４−ブタンジオール、ペンタンジオール、ヘキサンジオール、オクタンジオール、ドデカンジオール、ジエチレングリコール、トリエチレングリコール、例えば２００から１５００の分子量を有するポリエチレングリコール、１，３−シクロペンタンジオール、１，２−、１，３−または１，４−シクロヘキサンジオール、１，４−ジヒドロキシメチルシクロヘキサン、グリセロール、トリス（β−ヒドロキシエチル）アミン、トリメチロールエタン、トリメチロールプロパン、ペンタエリスリトール、ジペンタエリスリトールおよびソルビトールを含む。
【００９６】
ポリオールは、異なる不飽和カルボン酸で部分的または完全にエステル化されていてもよく、この場合、部分エステルの遊離ヒドロキシル基は、改質、例えばエーテル化、または他のカルボン酸とエステル化されていてもよい。
【００９７】
エステルの実例は、トリメチロールプロパントリアクリレート、トリメチロールエタントリアクリレート、トリメチロールプロパントリメタクリレート、トリメチロールエタントリメタクリレート、テトラメチレングリコールジメタクリレート、トリエチレングリコールジメタクリレート、テトラエチレングリコールジアクリレート、ペンタエリスリトールジアクリレート、ペンタエリスリトールトリアクリレート、ペンタエリスリトールテトラアクリレート、ジペンタエリスリトールジアクリレート、ジペンタエリスリトールトリアクリレート、ジペンタエリスリトールテトラアクリレート、ジペンタエリスリトールペンタアクリレート、ジペンタエリスリトールヘキサアクリレート、トリペンタエリスリトールオクタアクリレート、ペンタエリスリトールジメタクリレート、ペンタエリスリトールトリメタクリレート、ジペンタエリスリトールジメタクリレート、ジペンタエリスリトールテトラメタクリレート、トリペンタエリスリトールオクタメタクリレート、ペンタエリスリトールジイタコネート、ジペンタエリスリトールトリスイタコネート、ジペンタエリスリトールペンタイタコネート、ジペンタエリスリトールヘキサイタコネート、エチレングリコールジアクリレート、１，３−ブタンジオールジアクリレート、１，３−ブタンジオールジメタクリレート、１，４−ブタンジオールジイタコネート、ソルビトールトリアクリレート、ソルビトールテトラアクリレート、ペンタエリスリトール改質トリアクリレート、ソルビトールテトラメタクリレート、ソルビトールペンタアクリレート、ソルビトールヘキサアクリレート、オリゴエステルアクリレートおよびメタクリレート、グリセロールジ−およびトリアクリレート、１，４−シクロヘキサンジアクリレート、２００から１５００の分子量を有するポリエチレングリコールのビスアクリレートおよびビスメタクリレート、ならびにこれらの混合物である。多官能性モノマーおよびオリゴマーは、例えば、ＵＣＢ  Ｃｈｅｍｉｃａｌｓ、Ｓｍｙｒｎａ、ＧｅｏｒｇｉａおよびＳａｒｔｏｍｅｒ、Ｅｘｔｏｎ、Ｐｅｎｎｓｙｌｖａｎｉａから入手可能である。
【００９８】
好適なエチレン性不飽和重合性化合物はまた、例えば２個から６個、例えば２個から４個のアミノ基を含有する芳香族、脂環式および脂肪族ポリアミンの、同一または異なる不飽和カルボン酸のアミドである。そのようなポリアミンの例は、エチレンジアミン、１，２−または１，３−プロピレンジアミン、１，２−、１，３−または１，４−ブチレンジアミン、１，５−ペンチレンジアミン、１，６−へキシレンジアミン、オクチレンジアミン、ドデシレンジアミン、１，４−ジアミノシクロヘキサン、イソホロンジアミン、フェニレンジアミン、ビスフェニレンジアミン、ビス（β−アミノエチル）エーテル、ジエチレントリアミン、トリエチレンテトラミン、ビス（β−アミノエトキシ）エタンまたはビス（β−アミノプロポキシ）エタンである。他の好適なポリアミンは、追加のアミノ基を側鎖に含有し得るポリマーおよびコポリマー、ならびにアミノ末端基を含有するオリゴアミドである。
【００９９】
そのような不飽和アミドの例は、メチレンビスアクリルアミド、１，６−ヘキサメチレンビスアクリルアミド、ジエチレントリアミントリスメタクリルアミド、ビス（メタクリルアミドプロポキシ）エタン、β−メタクリルアミドエチルメタクリレート、Ｎ−［（β−ヒドロキシエトキシ）エチル］アクリルアミドである。
【０１００】
好適な不飽和ポリエステルおよびポリアミドは、典型的には、マレイン酸およびジオールまたはジアミンから得られる。マレイン酸は、フマル酸、イタコン酸、シトラコン酸、メサコン酸またはクロロマレイン酸等の他のジカルボン酸で部分的に置換され得る。ポリエステルの反応性を制御し、架橋密度、ひいては生成物特性に影響を与えるために、不飽和ジカルボン酸に加えて、異なる量の飽和ジカルボン酸、例えばフタル酸、イソフタル酸、テレフタル酸、テトラヒドロフタル酸、コハク酸またはアジピン酸等を使用することができる。不飽和ポリエステルは、スチレン等のエチレン性不飽和コモノマーと共に使用することができる。ポリエステルおよびポリアミドはまた、ジカルボン酸およびエチレン性不飽和ジオールまたはジアミンから、特に典型的には６個から２０個の炭素原子を含有する長鎖を有するものから得ることができる。ポリウレタンは、典型的には、飽和または不飽和ジイソシアネートならびに不飽和および飽和ジオールから得られるものである。
【０１０１】
好適なポリエステルアクリレートまたはアクリル化ポリエステルは、オリゴマー、典型的にはエポキシド、ウレタン、ポリエーテルまたはポリエステルを、ヒドロキシエチルアクリレートまたはヒドロキシプロピルアクリレート等のアクリレートと反応させることにより得られる。
【０１０２】
ポリブタジエンおよびポリイソプレン、ならびにそれらのコポリマーが知られている。好適なコモノマーは、エチレン、プロペン、ブテン、ヘキサン、（メタ）アクリレート、アクリロニトリル、スチレンまたは塩化ビニル等のオレフィンを含む。側鎖中に（メタ）アクリレート基を含有するポリマーもまた知られている。それらは、典型的には、ノボラックに基づくエポキシ樹脂と（メタ）アクリル酸の反応生成物、ポリビニルアルコールのホモ−もしくはコポリマーまたはその（メタ）アクリル酸でエステル化されたヒドロキシアルキル誘導体、あるいは、ヒドロキシアルキル（メタ）アクリレートでエステル化された（メタ）アクリレートのホモ−およびコポリマーであってもよい。
【０１０３】
モノマーは、例えば、アルキル−もしくはヒドロキシアルキルアクリレートもしくはメタクリレート、スチレン、エチレングリコールジアクリレート、プロピレングリコールジアクリレート、ネオペンチルグリコールジアクリレート、ヘキサメチレングリコールジアクリレートまたはビスフェノールＡジアクリレート、４，４’−ビス（２−アクリロイルオキシエトキシ）ジフェニルプロパン、トリメチロールプロパントリアクリレート、ペンタエリスリトールトリアクリレートもしくはテトラアクリレート、例えばアクリレート、スチレン、ヘキサメチレングリコールもしくはビスフェノールＡジアクリレート、４，４’−ビス（２−アクリロイルオキシエトキシ）ジフェニルプロパンまたはトリメチロールプロパントリアクリレートである。
【０１０４】
オリゴマー性多価不飽和化合物は、例えば、マレイン酸、フマル酸、フタル酸および１個または複数のジオールから調製され、典型的には約５００から３０００の分子量を有する、ポリエステルアクリレートまたは不飽和ポリエステル樹脂である。
【０１０５】
不飽和カルボン酸は、例えば、アクリル酸およびメタクリル酸である。
【０１０６】
光重合性化合物は、単独で、または任意の所望の混合物として使用される。ポリオール（メタ）アクリレートの混合物を使用するのが好適である。
【０１０７】
また、不飽和光重合性化合物に結合剤が添加されてもよい。結合剤の添加は、光重合性化合物が液体または粘性物質である場合特に有用である。結合剤の量は、全組成物を基準として５〜９５重量パーセント、例えば１０〜９０重量パーセント、例えば４０〜９０重量パーセントであってもよい。結合剤の選択は、使用分野に依存し、かつ水系および有機溶媒系における組成物の開発能力、基材への接着性、ならびに酸素に対する感受性等の使用分野のための所望の特性に依存する。
【０１０８】
好適な結合剤は、典型的には、約５，０００から２，０００，０００、例えば１０，０００から１，０００，０００の分子量を有するポリマーである。実例は、メチルメタクリレート／エチルアクリレート／メタクリル酸のコポリマー、ポリ（アルキルメタクリレート）、ポリ（アルキルアクリレート）を含む、アクリレートおよびメタクリレートのホモ−およびコポリマー；セルロースエステルおよびエーテル、例えば酢酸セルロース、セルロースアセトブチレート、メチルセルロース、エチルセルロース；ポリビニルブチラール、ポリビニルホルマル、環化ゴム、ポリエーテル、例えばポリエチレンオキシド、ポリプロピレンオキシド、ポリテトラヒドロフラン；ポリスチレン、ポリカーボネート、ポリウレタン、塩素化ポリオレフィン、ポリ塩化ビニル、塩化ビニル／塩化ビニリデンのコポリマー、塩化ビニリデンとアクリロニトリルのコポリマー、メチルメタクリレートおよび酢酸ビニル、ポリ酢酸ビニル、コポリ（エチレン／酢酸ビニル）、ポリカプロラクタムおよびポリ（ヘキサメチレンアジパミド）等のポリマー、ポリ（エチレングリコールテレフタレート）およびポリ（ヘキサメチレングリコールスクシネート）等のポリエステルである。
【０１０９】
不飽和化合物はまた、非光重合性膜形成成分と混合して使用することができる。これらの成分は、物理的に乾燥するポリマーまたは有機溶媒中のその溶液、例えばニトロセルロースまたはセルロースアセトブチレートであってもよい。光重合性不飽和モノマーは、フリーラジカルイオン性硬化性ブレンド、例えばフリーラジカルカチオン性硬化性ブレンドであってもよい。また、粉体塗装、ラミネート、ある特定の接着剤およびコンフォーマルコーティングにおいて使用されるような、熱および光誘引効果サイクルの両方を受ける系が重要である。
【０１１０】
追加的にさらなる不飽和モノマーを含有するプレポリマーと多価不飽和モノマーとの混合物が好適である。この場合、プレポリマーが主に膜の特性を決定し、前記プレポリマーを変えることにより、当業者は、硬化膜の特性に影響を与えることができる。多価不飽和モノマーは、膜を不溶性とする架橋剤として機能する。単不飽和モノマーは、反応性希釈剤の助けにより溶媒を用いる必要なく粘度が低減される反応性希釈剤として機能する。さらに、硬化組成物の特性、例えば硬化速度、架橋密度および表面特性等は、モノマーの選択に依存する。
【０１１１】
不飽和ポリエステル樹脂は、通常、単不飽和モノマー、例えばスチレンと共に、２成分系で使用される。
【０１１２】
好適なプロセスは、エチレン性不飽和重合性化合物が、少なくとも１つのオリゴマー性化合物および少なくとも１つのモノマーの混合物であるプロセスである。
【０１１３】
興味深いプロセスは、エチレン性不飽和重合性化合物が、１）不飽和ポリエステル、特にマレイン酸、フマル酸および／もしくはフタル酸、ならびに１つまたは複数のジオールから調製され、５００から３，０００の分子量を有するものと、２）アクリレート、メタクリレートもしくはスチレンまたはこれらの組合せとの混合物であるプロセスである。
【０１１４】
本発明の一実施形態において、エチレン性不飽和重合性化合物は、１）不飽和ポリエステルの混合物、あるいは、２）アクリレートもしくはメタクリレートまたはこれらの組合せの混合物である。
【０１１５】
光重合性混合物は、光開始剤に加えて様々な添加剤を含有し得る。これらの例は、時期尚早の重合を防止することを意図する熱抑制剤であり、その例は、ヒドロキノン、ヒドロキノン誘導体、ｐ−メトキシフェノール、β−ナフトールまたは立体障害フェノール、例えば２，６−ジ（ｔｅｒｔ−ブチル）−ｐ−クレゾールである。暗所での保存寿命は、例えば、ナフテン酸銅、ステアリン酸銅もしくはオクチル酸銅等の銅化合物、トリフェニルホスフィン、トリブチルホスフィン、亜リン酸トリエチル、亜リン酸トリフェニルもしくは亜リン酸トリベンジル等のリン化合物、テトラメチルアンモニウムクロリドもしくはトリメチルベンジルアンモニウムクロリド等の第四級アンモニウム化合物、またはＮ−ジエチル−ヒドロキシルアミン等のヒドロキシルアミン誘導体を使用することにより増加させることができる。重合中に周囲の酸素を排除したままとするために、パラフィンまたは同様のワックス様物質を添加することができるが、これらは、そのポリマーに対する低い溶解度のために、重合の開始時に表面に移動し、空気の進入を防止する透明表面層を形成する。同様に、酸素障壁層を施すことができる。添加することができる光安定剤は、ＵＶ吸収剤、例えば、ヒドロキシフェニルベンゾトリアゾール、ヒドロキシフェニルベンゾフェノン、オキサルアミドまたはヒドロキシフェニル−ｓ−トリアジン型の周知の市販のＵＶ吸収剤である。立体障害アミン光安定剤（ＨＡＬＳ）の使用の有無に関わらず、個々のそのような化合物、またはそれらの混合物を使用することができる。立体障害アミンは、例えば、２，２，６，６−テトラメチルピペリジンに基づく。
【０１１６】
ＵＶ吸収剤および立体障害アミンは、例えば以下の通りである。
【０１１７】
２−（２−ヒドロキシフェニル）−２Ｈ−ベンゾトリアゾール、例えば、既知の市販のヒドロキシフェニル−２Ｈ−ベンゾトリアゾールおよび米国特許第３００４８９６号；米国特許第３０５５８９６号；米国特許第３０７２５８５号；米国特許第３０７４９１０号；米国特許第３１８９６１５号；米国特許第３２１８３３２号；米国特許第３２３０１９４号；米国特許第４１２７５８６号；米国特許第４２２６７６３号；米国特許第４２７５００４号；米国特許第４２７８５８９号；米国特許第４３１５８４８号；米国特許第４３４７１８０号；米国特許第４３８３８６３号；米国特許第４６７５３５２号；米国特許第４６８１９０５号、米国特許第４８５３４７１号；米国特許第５２６８４５０号；米国特許第５２７８３１４号；米国特許第５２８０１２４号；米国特許第５３１９０９１号；米国特許第５４１００７１号；米国特許第５４３６３４９号；米国特許第５５１６９１４号；米国特許第５５５４７６０号；米国特許第５５６３２４２号；米国特許第５５７４１６６号；米国特許第５６０７９８７号、米国特許第５９７７２１９号および米国特許第６１６６２１８号に記載のベンゾトリアゾール、例えば２−（２−ヒドロキシ−５−メチルフェニル）−２Ｈ−ベンゾトリアゾール、２−（３，５−ジ−ｔ−ブチル−２−ヒドロキシフェニル）−２Ｈ−ベンゾトリアゾール、２−（２−ヒドロキシ−５−ｔ−ブチルフェニル）−２Ｈ−ベンゾトリアゾール、２−（２−ヒドロキシ−５−ｔ−オクチルフェニル）−２Ｈ−ベンゾトリアゾール、５−クロロ−２−（３，５−ジ−ｔ−ブチル−２−ヒドロキシフェニル）−２Ｈ−ベンゾトリアゾール、５−クロロ−２−（３−ｔ−ブチル−２−ヒドロキシ−５−メチルフェニル）−２Ｈ−ベンゾトリアゾール、２−（３−ｓｅｃ−ブチル−５−ｔ−ブチル−２−ヒドロキシフェニル）−２Ｈ−ベンゾトリアゾール、２−（２−ヒドロキシ−４−オクチルオキシフェニル）−２Ｈ−ベンゾトリアゾール、２−（３，５−ジ−ｔ−アミル−２−ヒドロキシフェニル）−２Ｈ−ベンゾトリアゾール、２−（３，５−ビス−α−クミル−２−ヒドロキシフェニル）−２Ｈ−ベンゾトリアゾール、２−（３−ｔ−ブチル−２−ヒドロキシ−５−（２−（ω−ヒドロキシ−オクタ−（エチレンオキシ）カルボニル−エチル）−フェニル）−２Ｈ−ベンゾトリアゾール、２−（３−ドデシル−２−ヒドロキシ−５−メチルフェニル）−２Ｈ−ベンゾトリアゾール、２−（３−ｔ−ブチル−２−ヒドロキシ−５−（２−オクチルオキシカルボニル）エチルフェニル）−２Ｈ−ベンゾトリアゾール、ドデシル化２−（２−ヒドロキシ−５−メチルフェニル）−２Ｈ−ベンゾトリアゾール、２−（３−ｔ−ブチル−２−ヒドロキシ−５−（２−オクチルオキシカルボニルエチル）−フェニル）−５−クロロ−２Ｈ−ベンゾトリアゾール、２−（３−ｔｅｒｔ−ブチル−５−（２−（２−エチルヘキシルオキシ）−カルボニルエチル）−２−ヒドロキシフェニル）−５−クロロ−２Ｈ−ベンゾトリアゾール、２−（３−ｔ−ブチル−２−ヒドロキシ−５−（２−メトキシカルボニルエチル）フェニル）−５−クロロ−２Ｈ−ベンゾトリアゾール、２−（３−ｔ−ブチル−２−ヒドロキシ−５−（２−メト��シカルボニルエチル）フェニル）−２Ｈ−ベンゾトリアゾール、２−（３−ｔ−ブチル−５−（２−（２−エチルヘキシルオキシ）カルボニルエチル）−２−ヒドロキシフェニル）−２Ｈ−ベンゾトリアゾール、２−（３−ｔ−ブチル−２−ヒドロキシ−５−（２−イソオクチルオキシカルボニルエチル）フェニル−２Ｈ−ベンゾトリアゾール、２，２’−メチレン−ビス（４−ｔ−オクチル−（６−２Ｈ−ベンゾトリアゾール−２−イル）フェノール）、２−（２−ヒドロキシ−３−α−クミル−５−ｔ−オクチルフェニル）−２Ｈ−ベンゾトリアゾール、２−（２−ヒドロキシ−３−ｔ−オクチル−５−α−クミルフェニル）−２Ｈ−ベンゾトリアゾール、５−フルオロ−２−（２−ヒドロキシ−３，５−ジ−α−クミルフェニル）−２Ｈ−ベンゾトリアゾール、５−クロロ−２−（２−ヒドロキシ−３，５−ジ−α−クミル−フェニル）−２Ｈ−ベンゾトリアゾール、５−クロロ−２−（２−ヒドロキシ−３−α−クミル−５−ｔ−オクチルフェニル）−２Ｈ−ベンゾトリアゾール、２−（３−ｔ−ブチル−２−ヒドロキシ−５−（２−イソオクチルオキシカルボニルエチル）フェニル）−５−クロロ−２Ｈ−ベンゾトリアゾール、５−トリフルオロメチル−２−（２−ヒドロキシ−３−α−クミル−５−ｔ−オクチルフェニル）−２Ｈ−ベンゾトリアゾール、５−トリフルオロメチル−２−（２−ヒドロキシ−５−ｔ−オクチルフェニル）−２Ｈ−ベンゾトリアゾール、５−トリフルオロメチル−２−（２−ヒドロキシ−３，５−ジ−ｔ−オクチルフェニル）−２Ｈ−ベンゾトリアゾール、メチル３−（５−トリフルオロメチル−２Ｈ−ベンゾトリアゾール−２−イル）−５−ｔ−ブチル−４−ヒドロキシヒドロシンナメート、５−ブチルスルホニル−２−（２−ヒドロキシ−３−α−クミル−５−ｔ−オクチルフェニル）−２Ｈ−ベンゾトリアゾール、５−トリフルオロメチル−２−（２−ヒドロキシ−３−α−クミル−５−ｔ−ブチルフェニル）−２Ｈ−ベンゾトリアゾール、５−トリフルオロメチル−２−（２−ヒドロキシ−３，５−ジ−ｔ−ブチルフェニル）−２Ｈ−ベンゾトリアゾール、５−トリフルオロメチル−２−（２−ヒドロキシ−３，５−ジ−α−クミルフェニル）−２Ｈ−ベンゾトリアゾール、５−ブチルスルホニル−２−（２−ヒドロキシ−３，５−ジ−ｔ−ブチルフェニル）−２Ｈ−ベンゾトリアゾールおよび５−フェニルスルホニル−２−（２−ヒドロキシ−３，５−ジ−ｔ−ブチルフェニル）−２Ｈ−ベンゾトリアゾール。
【０１１８】
２−ヒドロキシベンゾフェノン、例えば４−ヒドロキシ、４−メトキシ、４−オクチルオキシ、４−デシルオキシ、４−ドデシルオキシ、４−ベンジルオキシ、４，２’，４’−トリヒドロキシおよび２’−ヒドロキシ−４，４’−ジメトキシ誘導体。
置換および非置換安息香酸のエステル、例えば４−ｔｅｒｔ−ブチルフェニルサリチレート、フェニルサリチレート、オクチルフェニルサリチレート、ジベンゾイルレゾルシノール、ビス（４−ｔｅｒｔ−ブチルベンゾイル）レゾルシノール、ベンゾイルレゾルシノール、２，４−ジ−ｔｅｒｔ−ブチルフェニル３，５−ジ−ｔｅｒｔ−ブチル−４−ヒドロキシベンゾエート、ヘキサデシル３，５−ジ−ｔｅｒｔ−ブチル−４−ヒドロキシベンゾエート、オクタデシル３，５−ジ−ｔｅｒｔ−ブチル−４−ヒドロキシベンゾエート、２−メチル−４，６−ジ−ｔｅｒｔ−ブチルフェニル３，５−ジ−ｔｅｒｔ−ブチル−４−ヒドロキシベンゾエート。
アクリレートおよびマロネート、例えばα−シアノ−β，β−ジフェニルアクリル酸エチルエステルまたはイソオクチルエステル、α−カルボメトキシ−桂皮酸メチルエステル、α−シアノ−β−メチル−ｐ−メトキシ−桂皮酸メチルエステルまたはブチルエステル、α−カルボメトキシ−ｐ−メトキシ−桂皮酸メチルエステル、Ｎ−（β−カルボメトキシ−β−シアノビニル）−２−メチル−インドリン、Ｓａｎｄｕｖｏｒ（登録商標）ＰＲ２５、ジメチルｐ−メトキシベンジリデンマロネート（ＣＡＳ＃７４４３−２５−６）、およびＳａｎｄｕｖｏｒ（登録商標）ＰＲ３１、ジ−（１，２，２，６，６−ペンタメチルピペリジン−４−イル）ｐ−メトキシベンジリデンマロネート（ＣＡＳ＃１４７７８３−６９−５）。
【０１１９】
立体障害アミン安定剤、例えば４−ヒドロキシ−２，２，６，６−テトラメチルピペリジン、１−アリル−４−ヒドロキシ−２，２，６，６−テトラメチルピペリジン、１−ベンジル−４−ヒドロキシ−２，２，６，６−テトラメチルピペリジン、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−ｔｅｒｔ−ブチル−４−ヒドロキシ−ベンジルマロネート、１−（２−ヒドロキシエチル）−２，２，６，６−テトラメチル−４−ヒドロキシピペリジンとコハク酸との縮合物、Ｎ，Ｎ’−ビス（２，２，６，６−テトラメチル−４−ピペリジル）ヘキサメチレンジアミンと４−ｔｅｒｔ−オクチルアミノ−２，６−ジクロロ−１，３，５−トリアジンとの直鎖または環式縮合物、トリス（２，２，−６，６−テトラメチル−４−ピペリジル）ニトリロトリアセテート、テトラキス（２，２，６，６−テトラメチル−４−ピペリジル）−１，２，３，４−ブタン−テトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス−（２，２，６，６−テトラメチル−４−ピペリジル）ヘキサメチレンジアミンと４−モルホリノ−２，６−ジクロロ−１，３，５−トリアジンとの直鎖または環式縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンとの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−および４−ステアリルオキシ−２，２，６，６−テトラメチルピペリジンの混合物、Ｎ，Ｎ’−ビス（２，２，６，６−テトラ−メチル−４−ピペリジル）ヘキサメチレンジアミンと４−シクロヘキシルアミノ−２，６−ジクロロ−１，３，５−トリアジンとの縮合生成物、１，２−ビス（３−アミノプロピルアミノ）エタンと２，４，６−トリクロロ−１，３，５−トリアジンおよび４−ブチルアミノ−２，２，６，６−テトラメチルピペリジンとの縮合生成物（ＣＡＳ＃１３６５０４−９６−６）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４，５］デカン、７，７，９，９−テトラメチル−２−シクロウンデシル−１−オキサ−３，８−ジアザ−４−オキソスピロ［４，５］−デカンとエピクロロヒドリンとの反応生成物、１，１−ビス（１，２，２，６，６−ペンタメチル−４−ピペリジルオキシカルボニル）−２−（４−メトキシフェニル）エタン、Ｎ，Ｎ’−ビス−ホルミル−Ｎ，Ｎ’−ビス（２，２，６，６−テトラメチル−４−ピペリジル）ヘキサメチレンジアミン、４−メトキシ−メチレン−マロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、無水マレイン酸−α−オレフィン−コポリマーと２，２，６，６−テトラメチル−４−アミノ−ピペリジンまたは１，２，２，６，６−ペンタメチル−４−アミノピペリジンとの反応生成物。
【０１２０】
立体障害アミンはまた、米国特許第５９８０７８３号に記載の化合物のうちの１つであってもよい。立体障害アミンはまた、参照によりその開示が本明細書に組み込まれる、米国特許第６０４６３０４号および米国特許第６２９７２９９号に記載の化合物のうちの１つであってもよい。
【０１２１】
Ｎ原子上でヒドロキシ置換アルコキシ基により置換された立体障害アミン、例えば、１−（２−ヒドロキシ−２−メチルプロポキシ）−４−オクタデカノイルオキシ−２，２，６，６−テトラメチルピペリジン、１−（２−ヒドロキシ−２−メチルプロポキシ）−４−ヘキサデカノイルオキシ−２，２，６，６−テトラメチルピペリジン、１−オキシｌ−４−ヒドロキシ−２，２，６，６−テトラメチルピペリジンとｔ−アミルアルコールからの炭素基との反応生成物、１−（２−ヒドロキシ−２−メチルプロポキシ）−４−ヒドロキシ−２，２，６，６−テトラ−メチルピペリジン、１−（２−ヒドロキシ−２−メチルプロポキシ）−４−オキソ−２，２，６，６−テトラメチルピペリジン、ビス（１−（２−ヒドロキシ−２−メチルプロポキシ）−２，２，６，６−テトラメチルピペリジン−４−イル）セバケート、ビス（１−（２−ヒドロキシ−２−メチルプロポキシ）−２，２，６，６−テトラメチルピペリジン−４−イル）アジペート、ビス（１−（２−ヒドロキシ−２−メチルプロポキシ）−２，２，６，６−テトラメチルピペリジン−４−イル）スクシネート、ビス（１−（２−ヒドロキシ−２−メチルプロポキシ）−２，２，６，６−テトラメチルピペリジン−４−イル）グルタレートおよび２，４−ビス｛Ｎ−［１−（２−ヒドロキシ−２−メチルプロポキシ）−２，２，６，６−テトラメチルピペリジン−４−イル］−Ｎ−ブチルアミノ｝−６−（２−ヒドロキシエチルアミノ）−ｓ−トリアジン等の化合物。
【０１２２】
オキサミド、例えば４，４’−ジオクチルオキシオキサニリド、２，２’−ジエトキシオキサニリド、２，２’−ジオクチルオキシ−５，５’−ジ−ｔｅｒｔ−ブトキサニリド、２，２’−ジドデシルオキシ−５，５’−ジ−ｔｅｒｔ−ブトキサニリド、２−エトキシ−２’−エチルオキサニリド、Ｎ，Ｎ’−ビス（３−ジメチルアミノプロピル）オキサミド、２−エトキシ−５−ｔｅｒｔ−ブチル−２’−エトキサニリドおよびその２−エトキシ−２’−エチル−５，４’−ジ−ｔｅｒｔ−ブトキサニリドとの混合物、ｏ−およびｐ−メトキシ−二置換オキサニリドの混合物ならびにｏ−およびｐ−エトキシ−二置換オキサニリドの混合物。
【０１２３】
トリス−アリール−ｏ−ヒドロキシフェニル−ｓ−トリアジン、例えば、既知の市販のトリス−アリール−ｏ−ヒドロキシフェニル−ｓ−トリアジン、ならびに米国特許第３８４３３７１号；米国特許第４６１９９５６号；米国特許第４７４０５４２号；米国特許第５０９６４８９号；米国特許第５１０６８９１号；米国特許第５２９８０６７号；米国特許第５３００４１４号；米国特許第５３５４７９４号；米国特許第５４６１１５１号；米国特許第５４７６９３７号；米国特許第５４８９５０３号；米国特許第５５４３５１８号；米国特許第５５５６９７３号；米国特許第５５９７８５４号；米国特許第５６８１９５５号；米国特許第５７２６３０９号；米国特許第５７３６５９７号；米国特許第５９４２６２６号；米国特許第５９５９００８号；米国特許第５９９８１１６号；米国特許第６０１３７０４号；米国特許第６０６０５４３号；米国特許第６１８７９１９号；米国特許第６２４２５９８号および米国特許第６４６８９５８号に記載のトリアジン、例えば４，６−ビス−（２，４−ジメチルフェニル）−２−（２−ヒドロキシ−４−オクチルオキシフェニル）−ｓ−トリアジン、Ｃｙａｓｏｒｂ（登録商標）１１６４（Ｃｙｔｅｃ  Ｃｏｒｐ）、４，６−ビス−（２，４−ジメチルフェニル）−２−（２，４−ジヒドロキシフェニル）−ｓ−トリアジン、２，４−ビス（２，４−ジヒドロキシフェニル）−６−（４−クロロフェニル）−ｓ−トリアジン、２，４−ビス［２−ヒドロキシ−４−（２−ヒドロキシエトキシ）フェニル］−６−（４−クロロフェニル）−ｓ−トリアジン、２，４−ビス［２−ヒドロキシ−４−（２−ヒドロキシ−４−（２−ヒドロキシエトキシ）フェニル］−６−（２，４−ジメチルフェニル）−ｓ−トリアジン、２，４−ビス−［２−ヒドロキシ−４−（２−ヒドロキシエトキシ）フェニル］−６−（４−ブロモフェニル）−ｓ−トリアジン、２，４−ビス［２−ヒドロキシ−４−（２−アセトキシエトキシ）フェニル］−６−（４−クロロフェニル）−ｓ−トリアジン、２，４−ビス（２，４−ジヒドロキシフェニル）−６−（２，４−ジメチルフェニル）−ｓ−トリアジン、２，４−ビス（４−ビフェニルイル）−６−（２−ヒドロキシ−４−オクチルオキシカルボニルエチリデンオキシ−フェニル）−ｓ−トリアジン、２−フェニル−４−［２−ヒドロキシ−４−（３−ｓｅｃ−ブチルオキシ−２−ヒドロキシプロピルオキシ）フェニル］−６−［２−ヒドロキシ−４−（３−ｓｅｃ−アミルオキシ−２−ヒドロキシプロピルオキシ）フェニル］−ｓ−トリアジン、２，４−ビス（２，４−ジメチルフェニル）−６−［２−ヒドロキシ−４−（３−ベンジルオキシ−２−ヒドロキシプロピルオキシ）フェニル］−ｓ−トリアジン、２，４−ビス（２−ヒドロキシ−４−ｎ−ブチルオキシフェニル）−６−（２，４−ジ−ｎ−ブチルオキシフェニル）−ｓ−トリアジン、２，４−ビス（２，４−ジメチルフェニル）−６−［２−ヒドロキシ−４−（３−ノニルオキシ*−２−ヒドロキシプロピルオキシ）−５−α−クミルフェニル］−ｓ−トリアジン（*は、オクチルオキシ、ノニルオキシおよびデシルオキシ基を指す）、メチレンビス−｛２，４−ビス（２，４−ジメチルフェニル）−６−［２−ヒドロキシ−４−（３−ブチルオキシ−２−ヒドロキシプロポキシ）フェニル］−ｓ−トリアジン｝、３：５’、５：５’および３：３’位で５：４：１比で架橋されたメチレン架橋二量体混合物、２，４，６−トリス（２−ヒドロキシ−４−イソオクチルオキシカルボニルイソプロピリデンオキシフェニル）−ｓ−トリアジン、２，４−ビス（２，４−ジメチルフェニル）−６−（２−ヒドロキシ−４−ヘキシルオキシ−５−α−クミルフェニル）−ｓ−トリアジン、２−（２，４，６−トリメチルフェニル）−４，６−ビス［２−ヒドロキシ−４−（３−ブチルオキシ−２−ヒドロキシプロピルオキシ）フェニル］−ｓ−トリアジン、２，４，６−トリス［２−ヒドロキシ−４−（３−ｓｅｃ−ブチルオキシ−２−ヒドロキシプロピルオキシ）フェニル］−ｓ−トリアジン、４，６−ビス−（２，４−ジメチルフェニル）−２−（２−ヒドロキシ−４−（３−ドデシルオキシ−２−ヒドロキシプロポキシ）−フェニル）−ｓ−トリアジンと４，６−ビス−（２，４−ジメチルフェニル）−２−（２−ヒドロキシ−４−（３−トリデシルオキシ−２−ヒドロキシプロポキシ）−フェニル）−ｓ−トリアジンとの混合物、ＴＩＮＵＶＩＮ（登録商標）４００（Ｃｉｂａ  Ｃｏｒｐ．）、４，６−ビス−（２，４−ジメチルフェニル）−２−（２−ヒドロキシ−４−（３−（２−エチルヘキシルオキシ）−２−ヒドロキシプロポキシ）−フェニル）−ｓ−トリアジンならびに４，６−ジフェニル−２−（４−ヘキシルオキシ−２−ヒドロキシフェニル）−ｓ−トリアジン。
【０１２４】
他の従来の添加剤は、意図される用途に依存して、蛍光増白剤、充填剤、顔料、染料、湿潤剤または平滑補助剤である。コーティングはまた、例えば米国特許第５０１３７６８号に記載のような、ガラスマイクロビーズまたは粉末ガラス繊維を含有し得る。
【０１２５】
また、本発明の主題は、照射される組成物が、少なくとも１つのエチレン性不飽和化合物（ａ）、少なくとも１つの光開始剤（ｂ）および少なくとも１つのアクリル化シロキサン（ｃ）に加えて、さらなる光開始剤、共開始剤、染料、顔料、および熱可塑性または熱硬化性樹脂系膜形成結合剤から選択される、少なくとも１つの追加成分（ｄ）を含む、上述のプロセスである。
【０１２６】
添加剤組成物、すなわち光開始剤およびアクリル化シロキサンは、標準的方法を用いて、エチレン性不飽和化合物を含む製剤に添加される。例えば、添加剤組成物の成分は、撹拌、ブレンド、配合、乾燥混合、溶解、懸濁、ミリング等により、単独または一緒に製剤に添加される。添加剤組成物の成分は、未加工で、または、例えば、溶媒および／もしくは他の添加剤、モノマー、樹脂架橋剤等との混合物として添加され得る。
【０１２７】
本発明の薄膜がコーティングまたは接着剤である場合、エチレン性不飽和重合性化合物、光開始剤およびアクリル化シロキサンを含む混合物は、照射前に、既知の塗布技術を用いて基材に塗布される。
【０１２８】
基材のコーティングは、液体組成物、溶液または懸濁液を基材に塗布することにより行うことができる。溶媒の選択および濃度は、主に、組成物の種類およびコーティング技術に依存する。溶媒は不活性であるべきであり、すなわち、成分と化学反応を生じるべきではなく、また、コーティング後、乾燥の過程で再び除去され得るべきである。好適な溶媒の例は、ケトン、エーテルおよびエステル、例えばメチルエチルケトン、イソブチルメチルケトン、シクロペンタノン、シクロヘキサノン、Ｎ−メチルピロリドン、ジオキサン、テトラヒドロフラン、２−メトキシエタノール、２−エトキシエタノール、１−メトキシ−２−プロパノール、１，２−ジメトキシエタン、酢酸エチル、酢酸ｎ−ブチルおよびエチル３−エトキシプロピオネートである。溶液または懸濁液は、既知のコーティング技術を用いて、例えばスピンコーティング、浸漬コーティング、ナイフコーティング、カーテンコーティング、はけ塗り、噴霧、特に静電噴霧、およびリバースロールコーティングにより、基材に均一に塗布される。また、一時的な柔軟支持体に感光層を塗布し、次いで、積層によりその層を転写することにより、最終基材、例えば銅張回路基板をコーティングすることが可能である。
【０１２９】
コーティング組成物はまた、粉末コーティングの場合のように固体であってもよく、この場合標準的な粉末コーティング塗布技術を使用して塗布される。
【実施例】
【０１３０】
以下の実施例において本発明をさらに説明する。別段の指定がない限り、部およびパーセンテージは、全製剤の重量に基づいた重量基準である。
【０１３１】
実施例において、以下の光開始剤を使用する。
ＰＩ−１  ビス（２，４，６−トリメチルベンゾイル）−フェニルホスフィンオキシド
ＰＩ−２  ２−ベンジル−２−（ジメチルアミノ）−１−［４−（４−モルホリニル）フェニル］−１−ブタノン
【０１３２】
アクリル化シロキサン成分（ｃ）として、以下を使用する。
ＳＩ−１  溶媒としての酢酸ブチル／イソブタノール中の不飽和末端基を有するポリシロキサン改質ポリマー（活性成分６９〜７１％）、ＥＦＫＡ（登録商標）３８８３、Ｃｉｂａ  Ｉｎｃ．製。
【０１３３】
実施例１：
以下の表１に示されるようなＰＩ−１またはＰＩ−２およびその他の添加剤を含有する、ＵＰＥＳ樹脂（ＩＮＴＥＲＰＬＡＳＴＩＣ  ＳＩＬ  ８３  ＢＡ  ２３１０樹脂）コーティング製剤を調製し、ドローダウンバーを用い電着スチールパネルに塗布して、厚さ約１０ｍｉｌ（すなわち約０．２５ｍｍ）の湿潤コーティングを作製する。次いで、Ｃｌｅａｒｓｔｏｎｅ  Ｔｅｃｈ  ＬＥＤを用いて、アレイ３９５ｎｍ、距離：２インチ［＝５．０８ｃｍ］、出力：１００％でコーティングを硬化させる。硬化膜は、厚さ約５ｍｉｌ（すなわち、約０．１３ｍｍ）であり、乾燥硬化のレベルを表に報告する。最も完全に硬化した不粘着系は、２重量％ＰＩ１および１重量％ＳＩ１を使用して得られ、８分間で硬化する。
【０１３４】
【表１】
2011522937.tif 000012
【０１３５】
実施例２
コーティング製剤は、粘度を制御するためにスチレン希釈剤を添加した不飽和ポリエステルオリゴマーからなる。スチレンは、全製剤の重量を基準として３５重量％で存在する。他の成分は、ルチルＴｉＯ2（１５重量％）および光開始剤としてＰＩ−１（２重量％）およびアクリル化シロキサンとして１％のＳＩ−１である。この混合物をガラス基板上にドローダウンし、ガラス状固体状態まで硬化させる。ＬＥＤ源は、３８０ｎｍから４００ｎｍの狭い出力、２５０ｍＷ／ｃｍ2のＣＷ出力を有する。ランプ距離は、試料の上方約１２ｍｍである。膜厚は、約２ｍｉｌ［＝０．０５ｍｍ］である。
【０１３６】
実施例３
二官能性エポキシアクリレート、ならびに、全製剤の重量を基準として、光開始剤として２重量％のＰＩ−１、およびアクリル化シロキサンとして１％のＳＩ−１を用い、薄いアクリレートコーティング製剤を調製する（１ｍｉｌ［＝０．０２５４ｍｍ］）。
３９０ｎｍを中心とした、２４０ｍＷ／ｃｍ2でのＬＥＤ光源を使用して、各製剤に対し優れた硬化が達成される。
【０１３７】
実施例２および３における光開始剤を、ビス（２，４，６−トリメチル−ベンゾイル）フェニルホスフィンオキシドおよび２，４，６，−トリメチルベンゾイルエトキシフェニルホスフィンオキシド（ＣＡＳ＃８４４３４−１１−７）の、重量比約１：９の混合物；または、ビス（２，４，６−トリメチル−ベンゾイル）フェニルホスフィンオキシド、２，４，６，−トリメチルベンゾイルエトキシフェニルホスフィンオキシドおよび２−ヒドロキシ−２−メチル−１−フェニル−１−プロパノンの、重量比約３．５：１．０：１５．５の混合物；または、ビス（２，４，６−トリメチルベンゾイル）フェニルホスフィンオキシドおよび２−ヒドロキシ−２−メチル−１−フェニル−１−プロパノンの、重量比約１：４の混合物と置き換えると、優良な結果が得られる。
【国際調査報告】
2011522937.tif 000015
2011522937.tif 000016
2011522937.tif 000017